(57)【特許請求の範囲】
【請求項１】
一般式（Ｉ）で示されるジグリシジルエーテルヒドロキノン型エポキシ樹脂（Ａ成分）、下記一般式（II）で示されるアラルキル型フェノール樹脂及び一般式(III) で示されるクレゾールノボラック型フェノール樹脂から選ばれる少なくとも一種以上の硬化剤（Ｂ成分）、下記一般式（IV）で示される硬化促進剤（Ｃ成分）、を含むことを特徴とする半導体封止用エポキシ樹脂組成物。
【化１】
0003651057.tif 000008
（式中、Ｒ1 ，Ｒ2 ，Ｒ3 ，Ｒ4 は、Ｈ基、ＣＨ3 基もしくはＣ（ＣＨ3 ）3 基を示し、ｎは０〜３の整数を示す。）
【化２】
0003651057.tif 000009
（式中、ｍは０〜３０の整数を示す。）
【化３】
0003651057.tif 000010
（式中、ｌは０以上の整数を示す。）
【化４】
0003651057.tif 000011
【請求項２】
請求項１に記載のエポキシ樹脂（Ａ成分）、硬化剤（Ｂ成分）、硬化促進剤（Ｃ成分）において無機質充填材（Ｄ成分）を、樹脂組成物に対して６０〜９５ｖｏｌ％含有してなる半導体封止用エポキシ樹脂組成物。
【請求項３】
請求項１又は２に記載の半導体封止用エポキシ樹脂組成物で封止した半導体装置。
【発明の詳細な説明】
【０００１】
【産業上の利用分野】
本発明は、はんだ耐熱性、耐湿性に優れた、半導体封止用エポキシ樹脂組成物及びその樹脂組成物で封止した半導体装置に関する。
【０００２】
【従来の技術】
ＩＣ、ＬＳＩ等の半導体素子は素子の集積度の向上と共に、素子サイズの大型化、樹脂封止型半導体装置の小型化、薄型化が進んでいる。同時に半導体装置の基板への取り付けを行う時に、半導体装置自体が短時間のうちに２００℃以上の高温にさらされるようになってきた。この時、樹脂封止材中に含有される水分が気化し、ここで発生する蒸気圧が樹脂と素子、リードフレーム等のインサートとの界面において、剥離応力として働き、樹脂インサートの間で剥離が発生し、特に薄型の樹脂封止型半導体装置においては、半導体装置のフクレやクラックに至ってしまうことになる。以上の様な剥離やクラックにより半導体装置の耐湿信頼性の劣化を生じることになる。このような剥離やクラックを生じる防止策として、タブ裏面と封止用樹脂との間の接着力を向上させるため、タブ裏面のディンプル加工、スリット加工等の手法が取られているが、リードフレームの高コスト化、効果不十分等の問題があり、封止用樹脂での改善が望まれる。このため、吸湿の影響が少なく、半導体装置が基板への取り付けの際に高温にさらされても、剥離やクラックが発生せず、耐湿信頼性の劣化の少ない封止用樹脂の開発が強く要求されている。
【０００３】
【発明が解決しようとする課題】
本発明は、このような要求に対し、樹脂封止に用いる封止用樹脂組成物において、その吸湿を低下することにより、半導体装置の封止樹脂とインサートとの間の剥離及びクラックの発生を抑制し、耐湿性に優れた封止用樹脂組成物を提供することを目的とする。
【０００４】
【課題を解決するための手段】
本発明は、すなわち下記一般式（Ｉ）で示されるジグリシジルエーテルヒドロキノン型エポキシ樹脂（Ａ成分）、一般式（II）で示されるアラルキル基フェノール樹脂及び一般式(III) で示されるクレゾールノボラック型フェノール樹脂から選ばれる少なくとも一種以上の硬化剤（Ｂ成分）、一般式（IV）で示される硬化促進剤（Ｃ成分）、無機質充填材（Ｄ成分）を必須成分とし、樹脂組成物に対して前記無機質充填材を６０〜９５ｖｏｌ％含有することを特徴とする半導体封止用エポキシ樹脂組成物に関する。
【０００５】
【化１】
0003651057.tif 000002
（式中、Ｒ1 ，Ｒ2 ，Ｒ3 ，Ｒ4 は、Ｈ基、ＣＨ3 基もしくはＣ（ＣＨ3 ）3 基を示し、ｎは０〜３の整数を示す。）
【０００６】
【化２】
0003651057.tif 000003
（式中、ｍは０〜３０の整数を示す。）
【０００７】
【化３】
0003651057.tif 000004
（式中、ｌは０以上の整数を示す。）
【０００８】
【化４】
0003651057.tif 000005
【０００９】
更に、上記Ａ成分のエポキシ樹脂には通常の半導体封止用エポキシ樹脂組成物に用いられるエポキシ樹脂を併用することができる。この併用されるエポキシ樹脂は、１分子中に２個以上のエポキシ基を有するエポキシ樹脂であれば特に制限するものではないが、従来から半導体装置用の封止樹脂として用いられているオルソクレゾールノボラック型エポキシ樹脂、フェノールノボラック型エポキシ樹脂、ビフェニル型エポキシ樹脂等が好適である。
【００１０】
本発明に用いる上記の一般式（II）で示されるアラルキル基フェノール樹脂及び一般式(III) のクレゾールノボラック型フェノール樹脂には、通常の半導体封止用エポキシ樹脂組成物に用いられるフェノール樹脂を併用することができる。この併用されるフェノール樹脂は１分子中に２個以上の水酸基を有するフェノール樹脂であれば特に限定するものではないが、従来から半導体の封止樹脂として用いられているノボラック型フェノール樹脂、フェノール類とジメトキシパラキシレンから合成されるキシリレン基を有するフェノール・アラルキル樹脂、分子内にジシクロペンタジエン骨格構造を有するフェノール樹脂等があり、２種類以上併用しても良い。
また、（Ａ）のエポキシ樹脂と（Ｂ）の硬化剤の当量比（Ｂの水酸基数／エポキシ樹脂基数）は、特に限定はされないが、それぞれの未反応分を少なく抑えるために０．７〜１．３の範囲に設定することが好ましい。
【００１１】
Ｃ成分の硬化促進剤として、従来使用していたアミン類及びその誘導体又はそれらの塩類、１，８−ジアザビシクロ（５，４，０）ウンデンセン−７及びその誘導体又はそれらの塩類、各種オニウム化合物、イミダゾール等の硬化促進剤から一般式（IV）で示される潜在性のある（活性化エネルギーに変曲点があり、低温で反応が遅く、高温で反応が早い）硬化促進剤を用いる。一般式（IV）はトリフェニルホスフィンとキノンとの付加物を表す。Ｃ成分の硬化促進剤を必須成分として用いる一つの理由としては、上記１，８−ジアザビシクロ（５，４，０）ウンデンセン−７を使用すると、成形する前に吸湿した場合、硬化性が著しく低下してしまう為である。硬化促進剤の配合割合は、好ましくはエポキシ樹脂１００重量部に対して、０．１〜１０重量部である。
【００１２】
本発明に用いるＤ成分の無機質充填剤は結晶シリカ、溶融シリカ、アルミナ、ジルコン、珪酸カルシウム、炭酸カルシウム、又はこれらを球形化したビーズ等が挙げられ、１種以上用いることができる。充填剤の配合量としては、成形性、熱膨張係数の低減、高温強度向上の観点から６０〜９５ｖｏｌ％以上が好ましい。
【００１３】
その他の添加剤として高級脂肪酸、高級脂肪金属塩、エステル系ワックス、ポリエチレン系ワックス等の離型剤、カーボンブラック等の着色剤、エポキシシラン、アミノシラン、ウレイドシランビニルシラン、アルキルシラン、有機チタネート、アルミニウムアルコレート等のカップリング剤及び難燃剤等を用いることができる。
以上のような原材料を用いて樹脂組成物を作製する一般的な方法としては、所定の配合量の原材料をミキサー等によって十分混合した後、ミキシングロール、押出機等によって混練し、冷却、粉砕することによって封止用樹脂組成物を得ることができる。
【００１４】
本発明で得られる樹脂組成物を用いて電子部品を封止する方法としては、低圧トランスファー成形法が最も一般的であるが、インジェクション成形法、圧縮成形法によっても可能である。
【００１５】
【効果】
前記した樹脂組成物を用いて封止した半導体装置は、含有する水分が少なく、更にインサートとの密着性が高くなり、はんだ付け時のクラックが発生することなく、耐熱信頼性に優れた樹脂封止型半導体装置を提供することができる。
【００１６】
【実施例】
以下実施例及び比較例によって具体的に本発明を説明するが、本発明の範囲はこれらの実施例に限定されるものではない。
まず、表１に示す重量部で配合し予備混合（ドライブレンド）した後、１０インチ径の二軸加熱ロールを使用して、混練温度８０〜９０℃、混練時間７〜１０分の条件で混練し、冷却後、粉砕後微粒化して得た封止用樹脂組成物を用いた。
【００１７】
実施例１〜３、比較例１〜３
この封止用樹脂組成物を用い、トランスファー成形機で、金型温度１８０℃、成形圧力７０ｋｇｆ／ｃｍ2 、硬化時間９０秒の条件で成形した。スパイラルフロー（ＳＦ）は、ＥＭＭＩ１−６６に準じて測定した。吸湿後の硬化性については、封止用樹脂組成物を２５℃、５０％ＲＨ雰囲気中に２４時間放置後、上記と同様にスパイラルフロー測定時カル部の硬化状態を見た。表２において、○印は、吸湿後の硬化性が良好、×印は不良であることを示す。Ａ１ピール接着力は、厚み約０．０３ｍｍのアルミホイル上に幅１０ｍｍの成形品を上記の条件で成形し、更に１７５℃、５時間後硬化を行ったものについて、アルミ箔と成形品の密着力を測定した。吸湿率はφ５０×３ｍｍの円板を上記の条件で成形し、更に後硬化を行ったものについてＰＣＴ（１２１℃、２ａｔｍ）２０時間後の重量変化から測定した。また、封止用樹脂組成物を用いて、半導体素子をトランスファー成形機で同様の条件で成形し、後硬化（１７５℃／５時間）後はんだ付け時の耐熱性と耐熱信頼性を測定した。
はんだ付け時の耐熱性に用いた半導体装置ＱＦＰ８０ピンは、外形寸法が２０×１４×２（ｍｍ）のフラットパッケージであり、８×１４×０．４（ｍｍ）の素子を搭載した８０ピン、４２アロイリードのものである。試験条件は、８５℃／８５％ＲＨで所定時間加湿した後、２１５℃のベーパーフェーズリフロー炉において９０秒加熱する。評価は外観を顕微鏡にて観察し、パッケージクラックの有無を判定することにより行った。
耐湿信頼性に用いた半導体装置ＤＩＰ１６ピンは、外形寸法が６．３×１９．５×３．８（ｍｍ）であり、リードフレームは４２アロイ材で７．２×３．９（ｍｍ）のチップサイズを有するものである。（チップのデザインはＡ１１５μｍ幅、ギャップ５μｍ、パッシベーションなし）
このようにして得られた半導体装置について、１２５℃、２４時間ベーキング後８５℃／８５％ＲＨで７２時間加熱させた後、２１５℃のベーパーフェーズリフロー炉において、９０秒加熱処理を行い、ＰＣＴ（１２１℃、２ａｔｍ）の条件化で放置した時の半導体装置のＡ１配線の腐食断線を導通試験を行うことにより求めた。
上記の各試験結果をまとめて表２に示す。
表２より、実施例の成形品は、高接着性、低吸湿率であり、半導体装置は、はんだ付け時の耐熱性、耐湿信頼性が良好であることが明白である。
【００１８】
【表１】
0003651057.tif 000006
【００１９】
【表２】
0003651057.tif 000007
【００２０】
【発明の効果】
本発明の半導体封止用エポキシ樹脂組成物は、はんだ付け時の耐熱性、耐湿信頼性に優れたものであり、従って該封止用樹脂封止組成物で封止した半導体装置もはんだ付け時の耐熱性、耐湿信頼性に優れたものとなる。